(57)【要約】【課題】二酸化炭素の存在下で、特定の形状の原料粉体と高分子化合物とを攪拌して複合粒子を製造する方法を提供すること。【解決手段】高分子化合物及び内部摩擦角が２０°以上の原料粉体を含む原料を容器に充填する充填工程、並びに２ＭＰａ以上の二酸化炭素の存在下で、充填工程において充填された原料を容器内で攪拌する攪拌工程、を少なくとも含む複合粒子の製造方法であって、二酸化炭素が、(i)充填工程後及び／又は攪拌工程中に、容器内の圧力が０．７ＭＰａ／ｍｉｎ以下の割合で上昇するように導入する工程、(ii)充填工程後及び／又は攪拌工程中に、容器の側部及び／又は底部から導入する工程、並びに(iii)攪拌工程中に、原料との攪拌下で導入する工程、からなる群より選択される少なくとも一つの導入工程により導入されてなる、複合粒子の製造方法。【選択図】なし【特許請求の範囲】
【請求項１】
高分子化合物及び内部摩擦角が２０°以上の原料粉体を含む原料を容器に充填する充填工程、並びに
２ＭＰａ以上の二酸化炭素の存在下で、該充填工程において充填された原料を該容器内で攪拌する攪拌工程、
を少なくとも含む複合粒子の製造方法であって、
前記二酸化炭素が、
(i)前記充填工程後及び／又は攪拌工程中に、該容器内の圧力が０．７ＭＰａ／ｍｉｎ以下の割合で上昇するように導入する工程、
(ii)前記充填工程後及び／又は攪拌工程中に、該容器の側部及び／又は底部から導入する工程、並びに
(iii)前記攪拌工程中に、原料との攪拌下で導入する工程、
からなる群より選択される少なくとも一つの導入工程により導入されてなる、複合粒子の製造方法。
【請求項２】
前記原料粉体が、少なくとも
成分（Ａ）：平均粒子径が１〜１００μｍであってアスペクト比が５以上の板状粒子、及び
成分（Ｂ）：平均粒子径が０．００１〜０．１０μｍの微粒子、
を含有する、請求項１に記載の方法。
【請求項３】
原料粉体における、成分（Ａ）の含有量が３０〜８５重量％であり、成分（Ｂ）の含有量が４重量％以上である、請求項２に記載の方法。
【請求項４】
配合される高分子化合物の量が、原料粉体１００重量部に対して０．１〜２０重量部である、請求項１〜３のいずれか１項に記載の方法。
【請求項５】
請求項１〜４のいずれか１項に記載の方法によって製造される複合粒子を含む化粧料。
【請求項６】
内部摩擦角が２０°以上の原料粉体を含む原料を容器に充填する充填工程、並びに
２ＭＰａ以上の二酸化炭素の存在下で、該充填工程において充填された原料を該容器内で攪拌する攪拌工程、
を少なくとも含む粒子の製造方法であって、
前記二酸化炭素が、
(i)前記充填工程後及び／又は攪拌工程中に、該容器内の圧力が０．７ＭＰａ／ｍｉｎ以下の割合で上昇するように導入する工程、
(ii)前記充填工程後及び／又は攪拌工程中に、該容器の側部及び／又は底部から導入する工程、並びに
(iii)前記攪拌工程中に、原料との攪拌下で導入する工程、
からなる群より選択される少なくとも一つの導入工程により導入されてなる、粒子の製造方法。
【請求項７】
前記原料粉体が、少なくとも
成分（Ａ）：平均粒子径が１〜１００μｍであってアスペクト比が５以上の板状粒子、及び
成分（Ｂ）：平均粒子径が０．００１〜０．１０μｍの微粒子、
を含有する、請求項６に記載の方法。
【請求項８】
原料粉体における、成分（Ａ）の含有量が３０〜８５重量％であり、成分（Ｂ）の含有量が４重量％以上である、請求項７に記載の方法。
【発明の詳細な説明】
【技術分野】
【０００１】
本発明は、特定の内部摩擦角を有する原料粉体と高分子化合物とを攪拌して複合粒子を製造する方法に関する。さらに本発明は、かかる方法を用いて製造される複合粒子を含む化粧料に関する。さらに本発明は、特定の内部摩擦角を有する原料粉体を攪拌して粒子を製造する方法に関する。
【背景技術】
【０００２】
化粧料へのニーズの多様化に伴い、各化粧成分の開発が進められている。その中でも化粧料用粉体については、その目的に応じた表面処理や複合化が注目されている。
【０００３】
例えば、ファンデーション等のメイクアップ化粧料においては、シミやソバカスをカバーしながらも、素肌感や透明感のある仕上がりを得ることが求められている。このような化粧料を得るため、種々の複合粒子が検討されている（例えば、特許文献１、特許文献２、特許文献３）。
【０００４】
このような複合粒子を製造する方法としては、複数の粒子からなる原料粉体を、例えば（１）高分子化合物溶液と混合してスプレードライする方法、（２）高分子化合物溶液と混合して乾燥させた後、粉砕する方法、及び（３）超臨界二酸化炭素の存在下に高分子化合物と接触させる方法、が挙げられる。
【０００５】
特に前記（３）の方法は、人体に対して有害な有機溶媒を用いないこと、加熱処理を施すことのない簡略な製造工程であること、及び副生物を含まず、凝集が抑制された均一な複合粒子を製造できること、といった利点を有することから、かかる方法は複合粒子を製造する方法として極めて優れている。
【特許文献１】特開２００２−３７４４号公報
【特許文献２】特開２００３−３００８０９号公報
【特許文献３】特開２００５−２９８２２８号公報
【発明の開示】
【発明が解決しようとする課題】
【０００６】
本発明者らは、化粧料用粉体のさらなる高機能化を図るべく、多種多様な組成・形状・構造の原料粉体を用いて複合粒子を設計したところ、超臨界二酸化炭素の存在下で製造される複合粒子自体の性能は優れているものの、製造過程でどういうわけか支障を来たすことに遭遇した。特に特定の形状の原料粉体を二酸化炭素の存在下で攪拌する際に、その攪拌自体ができないことがあった。その結果として、所望の複合粒子を効率的に製造できない場合があることが分かった。
【０００７】
従って、本発明の課題は、二酸化炭素の存在下で、特定の形状の原料粉体を攪拌して粒子を製造する方法を提供することにある。さらに本発明の課題は、二酸化炭素の存在下で、かかる原料粉体と高分子化合物とを攪拌して複合粒子を製造する方法を提供することにある。さらに本発明の課題は、超臨界二酸化炭素の存在下で、複合粒子をより効率的に製造する方法を提供することにある。さらに本発明の課題は、かかる製造方法により製造される複合粒子を含む化粧料を提供することにある。
【課題を解決するための手段】
【０００８】
そこで本発明者らは、超臨界二酸化炭素の存在下での複合粒子の製造過程を詳細に検討したところ、原料成分を構成する粒子（原料粉体）の内部摩擦角が２０°以上になると、二酸化炭素を容器内に導入する工程において、容器内の充填物の圧密化が急激に生じることを見出した。さらに本発明者らは、かかる圧密化が原因で、容器内での充填物の攪拌に支障を来たすのではと考え、充填物の圧密化が生じないような製造条件を詳細に検討し、本発明を完成させた。
【０００９】
従って、本発明の要旨は、
〔１〕  高分子化合物及び内部摩擦角が２０°以上の原料粉体を含む原料を容器に充填する充填工程、並びに
２ＭＰａ以上の二酸化炭素の存在下で、該充填工程において充填された原料を該容器内で攪拌する攪拌工程、
を少なくとも含む複合粒子の製造方法であって、
前記二酸化炭素が、
(i)前記充填工程後及び／又は攪拌工程中に、該容器内の圧力が０．７ＭＰａ／ｍｉｎ以下の割合で上昇するように導入する工程、
(ii)前記充填工程後及び／又は攪拌工程中に、該容器の側部及び／又は底部から導入する工程、並びに
(iii)前記攪拌工程中に、原料との攪拌下で導入する工程、
からなる群より選択される少なくとも一つの導入工程により導入されてなる、複合粒子の製造方法；
〔２〕  前記〔１〕に記載の方法によって製造される複合粒子を含む化粧料；並びに
〔３〕  内部摩擦角が２０°以上の原料粉体を含む原料を容器に充填する充填工程、並びに
２ＭＰａ以上の二酸化炭素の存在下で、該充填工程において充填された原料を該容器内で攪拌する攪拌工程、
を少なくとも含む粒子の製造方法であって、
前記二酸化炭素が、
(i)前記充填工程後及び／又は攪拌工程中に、該容器内の圧力が０．７ＭＰａ／ｍｉｎ以下の割合で上昇するように導入する工程、
(ii)前記充填工程後及び／又は攪拌工程中に、該容器の側部及び／又は底部から導入する工程、並びに
(iii)前記攪拌工程中に、原料との攪拌下で導入する工程、
からなる群より選択される少なくとも一つの導入工程により導入されてなる、粒子の製造方法；に関するものである。
【発明の効果】
【００１０】
本発明の製造方法によれば、圧密化が生じやすい粉体であっても、２ＭＰａ以上の二酸化炭素の存在下で、粒子を容易に攪拌することができる。従って、かかる製造方法を利用することにより、原料粉体の組成・形状・構造に左右されることなく、粒子及び複合粒子を効率的に製造することができる。
【発明を実施するための最良の形態】
【００１１】
本発明の製造方法には、複合粒子の製造方法及び粒子の製造方法の二つの態様がある。
（１）本発明の複合粒子の製造方法
本発明の複合粒子の製造方法においては、最初に、例えば複合粒子を構成する成分として、高分子化合物及び原料粉体を容器に充填する工程（充填工程）を実施する。
【００１２】
本発明において、原料粉体は通常、複数の種類の粒子を含有する。
【００１３】
かかる原料粉体としては、例えば、少なくとも
成分（Ａ）：平均粒子径が０．５〜５００μｍであってアスペクト比が５以上の板状粒子、及び
成分（Ｂ）：平均粒子径が０．００１〜０．１０μｍの微粒子、
を含有することが好ましい。
【００１４】
成分（Ａ）の平均粒子径は１〜１００μｍであるが、ぎらつきのないキメ細かい仕上がりを得る観点から、その平均粒子径が３〜５０μｍのものが好ましく、５〜２５μｍのものがより好ましい。さらに、その表面は、疎水化処理や親水化処理などの表面処理がなされていてもよい。
【００１５】
本明細書において、複合粒子を含めた粒子及び粉体等の平均粒子径とは個数平均粒径のことであり、他に規定がない限り、走査型電子顕微鏡写真（倍率：１０００〜２５０００倍）での短径と長径から算出された二軸平均粒径を粒子径とし、当該粒子１０個の平均値を個数平均粒径とする。
【００１６】
成分（Ａ）の板状粒子のアスペクト比は５以上であるが、アスペクト比としては、５〜１００の範囲のものが好ましく、７〜７０の範囲のものがより好ましい。感触向上の観点から、前記アスペクト比は５以上が好ましく、粉体の破砕を防止する観点から、前記アスペクト比は１００以下が好ましい。本明細書においてアスペクト比とは、粒子の厚み方向の長さを１とした時の、平面方向の平均粒子径の比率をいい、例えば、走査型電子顕微鏡写真によって測定することができる。
【００１７】
板状粒子としては、光の透過散乱性を向上させる観点から、その屈折率が１．３〜１．８の範囲のものが好ましい。本明細書において屈折率とは、液浸法によって測定される値をいう。
【００１８】
かかる板状粒子の具体例としては、例えば、シリカ（屈折率１．４５）、酸化アルミニウム（屈折率１．７６）、硫酸バリウム（屈折率１．６４）、ポリエステル樹脂（屈折率１．６〜１．７）、スチレン樹脂（屈折率１．５〜１．６）、ナイロン樹脂（屈折率１．５〜１．６）、エポキシ樹脂（屈折率１．４〜１．７）、フェノール樹脂（屈折率１．６）、シリコーン樹脂（屈折率１．４〜１．６）、アクリル酸樹脂（屈折率１．５）、ポリオレフィン樹脂（屈折率１．５）、フッ素樹脂（屈折率１．３〜１．６）、アミノ酸系粉体等が挙げられ、シリカが好ましい。
【００１９】
成分（Ａ）としては、板状粒子に微粒子を内包したものも好ましい。微粒子を内包させることにより、光透過散乱性の向上といった機能を複合粒子にさらに付与することができ、それによって化粧料用粉体の高機能化を達成することができる。
【００２０】
板状粒子に内包される微粒子としては、無機金属酸化物の粒子であって、平均粒子径が０．０１〜０．１０μｍのものが好ましく、０．０１〜０．０５μｍのものがより好ましい。また、無機金属酸化物の屈折率としては、１．９以上のものが好ましい。このような無機金属酸化物の粒子の平均粒子径は、微粒子を内包する板状粒子の断面を超薄切片法により顕微鏡観察し、上記のような二軸平均粒径として求められる。
【００２１】
かかる無機金属酸化物としては、例えば、酸化亜鉛、酸化チタン、黄酸化鉄、黒酸化鉄、ベンガラ、酸化鉄・酸化チタン焼結物、酸化セリウム、酸化ジルコニウム等が挙げられ、酸化チタンが好ましい。
【００２２】
このような微粒子の板状粒子中の内包量は、微粒子による所望の効果を発揮させる観点から、板状粒子の５〜５０重量％であることが好ましく、板状粒子の１０〜４０重量％であることが好ましい。
【００２３】
このような微粒子を内包する板状粒子としては、例えば、酸化チタン内包シリカフレーク〔（ＮＴＳ３０Ｋ３ＴＡ、ＮＰＴ３０Ｋ３ＴＡ（日本板硝子社製）〕等の市販品、及びこれらをシリコーンやフッ素で表面処理したものを用いることができる。
【００２４】
本発明で用いる成分（Ａ）は、一種類の板状粒子で構成されていてもよく、複数の種類の板状粒子で構成されていてもよい。
【００２５】
本発明で用いる成分（Ｂ）は、平均粒子径が０．００１〜０．１０μｍの微粒子である。成分（Ｂ）は、キメ細かい仕上がりの観点から、その平均粒子径が０．０１〜０．０８μｍのものが好ましく、０．０１〜０．０５μｍのものがより好ましい。また、成分（Ｂ）の屈折率としては、光の透過散乱性を向上させる観点から、１．９以上のものが好ましい。
【００２６】
かかる微粒子としては、所定の平均粒子径を有する無機金属酸化物が好ましく、具体的には、例えば、酸化亜鉛、酸化チタン、黄酸化鉄、黒酸化鉄、ベンガラ、酸化鉄・酸化チタン焼結物、酸化セリウム、酸化ジルコニウム等が挙げられ、酸化亜鉛が好ましい。
【００２７】
本発明で用いる成分（Ｂ）は、一種類の微粒子で構成されていてもよく、複数の種類の微粒子で構成されていてもよい。
【００２８】
本発明における原料粉体においては、さらにその他の成分が成分（Ｃ）として含まれていてもよい。
【００２９】
成分（Ｃ）としては、例えば着色顔料等が挙げられる。原料粉体に着色顔料を含ませることにより、製造される複合粒子に所望の色を与えることができる。
【００３０】
かかる着色顔料の具体例としては、例えば、酸化チタン、黄酸化鉄、黒酸化鉄、ベンガラ、紺青、群青、酸化クロム等が挙げられる。かかる着色顔料は一種類のみを配合してもよく、複数の種類の着色顔料を配合してもよい。得られた複合粒子を用いて肌色のファンデーションを得るためには、酸化鉄を用いることが好ましく、より明るいファンデーションを得るためには、酸化チタンを用いるのが好ましい。
【００３１】
本発明において、成分（Ｃ）を用いる場合、成分（Ｃ）の平均粒子径は、成分（Ｂ）の平均粒子径の１０〜１００倍の範囲内であることが好ましく、２０〜８０倍の範囲内であることがより好ましい。成分（Ｂ）と成分（Ｃ）との平均粒子径がこのような関係にあることにより、複合粒子内で着色顔料が凝集することなく、均一で鮮やかな発色の複合粒子を得ることができる。具体的には、着色顔料の大きさとしては、発色性向上の観点から、その平均粒子径が０．１μｍを超え、１．０μｍ未満のものが好ましく、０．１５〜０．９μｍのものがより好ましい。
【００３２】
本発明における原料粉体の一つの好ましい態様は、上記のような少なくとも成分（Ａ）及び成分（Ｂ）を含有するものである。従って、成分（Ａ）及び成分（Ｂ）に加えて上記のような成分（Ｃ）が含まれた粉体、さらにはこれらの成分以外の成分が含まれた粉体も、当然のことながら本発明における原料粉体に包含される。
【００３３】
原料粉体における成分（Ａ）及び成分（Ｂ）の含有量としては、例えば成分（Ａ）の量が原料粉体の３０〜８５重量％であり、成分（Ｂ）の量が原料粉体の４重量％以上である組み合わせが好ましく、成分（Ａ）の量が原料粉体の５０〜８２重量％であり、成分（Ｂ）の量が原料粉体の５〜２５重量％である組み合わせがより好ましく、成分（Ａ）の量が原料粉体の６０〜８０重量％であり、成分（Ｂ）の量が原料粉体の７〜２２重量％である組み合わせがさらに好ましい。成分（Ａ）に関して、良好な感触を得る観点から、３０重量％以上であることが好ましく、光の透過散乱性を向上させる観点から、８５重量％以下であることが好ましい。成分（Ｂ）に関して、光の透過散乱性を向上させる観点から、４重量％以上であることが好ましく、良好な感触を得る観点から、２５重量％以下であることが好ましい。
【００３４】
さらに原料粉体に成分（Ｃ）が含まれる場合、成分（Ｃ）の含有量としては、例えば原料粉体の３〜３０重量％であることが好ましく、５〜２５重量％であることがより好ましく、７〜２０重量％であることがさらに好ましい。成分（Ｃ）に関して、発色性向上の観点から、３重量％以上であることが好ましく、良好な感触を得る観点から、３０重量％以下であることが好ましい。
【００３５】
本発明に用いられる高分子化合物としては、粒子の凝集の抑制、撥水性、感触を向上させる観点から、フッ素系高分子化合物、シリコーン系高分子化合物が好ましい。
【００３６】
フッ素系高分子化合物及び／又はシリコーン系高分子化合物としては、超臨界二酸化炭素又は超臨界二酸化炭素と助溶媒との混合物に分散又は溶解するものが好ましい。具体的には、親二酸化炭素基である炭化フッ素基又はシリコーン基をその分子内に有する化合物が好ましい。
【００３７】
フッ素系高分子化合物としては、超臨界二酸化炭素中又は超臨界二酸化炭素と助溶媒との混合物中に分散又は溶解するものであればよい。例えば、パーフルオロアルキルカルボン酸塩、パーフルオロアルキルリン酸エステル、パーフルオロアルキルトリメチルアンモニウム塩、パーフルオロアルキルベタイン、パーフルオロアルキルアミンオキシド、パーフルオロアルキルエチレンオキシド付加物、パーフルオロアルキル含有オリゴマー、パーフルオロアルキルリン酸エステルジエタノールアミン塩、フルオロシリコーン、フルオロアルキル基又はパーフルオロアルキル基を有する（メタ）アクリル酸エステルの単独重合体又は共重合体、パーフルオロポリエーテル、及びポリテトラフルオロエチレン等が挙げられる。フッ素系高分子化合物としては、一種類を単独で用いてもよく、複数の成分を組み合わせて用いてもよい。
【００３８】
フッ素系高分子化合物におけるフッ素原子の含有量は、撥水性、感触の点から、９〜８０重量％が好ましく、２０〜７０重量％がより好ましく、４０〜６５重量％がさらに好ましい。
【００３９】
フッ素系高分子化合物の中では、フルオロアルキル基又はパーフルオロアルキル基を有する（メタ）アクリル酸エステル重合体、及びフルオロアルキル基又はパーフルオロアルキル基を有する（メタ）アクリル酸エステル−長鎖アルキル（メタ）アクリル酸エステル共重合体が、二酸化炭素への分散・溶解のし易さの観点から好ましい。また、炭素数４以上のパーフルオロアルキル基、ポリフルオロアルキル基又はパーフルオロポリエーテル基を有する（メタ）アクリル酸エステルの単独重合体、及びこの化合物と炭素数８〜２２のアルキル基を有する（メタ）アクリル酸エステルとの共重合体が、二酸化炭素への分散・溶解のし易さの観点から最も好ましい。
【００４０】
フッ素系高分子化合物の重量平均分子量としては、複合粉体をより強固に被覆し、かつ２５℃において固体である観点から、３，０００〜５００，０００の範囲が好ましく、５，０００〜３００，０００の範囲がより好ましい。
【００４１】
シリコーン系高分子化合物としては、超臨界二酸化炭素中又は超臨界二酸化炭素と助溶媒との混合物中に分散又は溶解するものであればよい。
【００４２】
シリコーン系高分子化合物としては、例えば、メチルポリシロキサン、ジメチルポリシロキサン、環状ジメチルポリシロキサン、メチルフェニルポリシロキサン、メチルハイドロジェンポリシロキサン、環状メチルハイドロジェンポリシロキサン、及び以下に示される変性シリコーンとして、ジメチルシロキサン・メチル（ポリオキシエチレン）シロキサン共重合体、ジメチルシロキサン・メチル（ポリオキシプロピレン）シロキサン共重合体、ポリエーテル変性シリコーン、メチルスチリル変性シリコーン、アルキル変性シリコーン、フッ素変性シリコーン、高級脂肪酸エステル変性シリコーン、高級アルコキシ変性シリコーン、アルコール変性シリコーン、アミノ変性シリコーン、メルカプト変性シリコーン、エポキシ変性シリコーン、カルボキシ変性シリコーン、シリコーン変性アクリル樹脂等が挙げられる。変性シリコーンが、二酸化炭素への分散・溶解のし易さの観点から好ましい。
【００４３】
より好ましくは、オルガノポリシロキサンの分子鎖の末端及び／又は側鎖に、式（Ｉ）：
【００４４】
【化１】
2010100712.tif 000002
【００４５】
（式中、Ｒ1及びＲ2はそれぞれ独立して、水素原子、炭素数１〜１８のアルキル基又は炭素数６〜１０のアリール基を示し；Ｘ-は四級アンモニウム塩の対イオンを示し、例えばＣｌ-及びＢｒ-等のハロゲンイオン、並びにＣＨ3ＳＯ4-及びＣＨ3ＣＨ2ＳＯ4-等の硫酸エステルイオン等が挙げられる）
で表わされる基、又は
式（ＩＩ）：
【００４６】
【化２】
2010100712.tif 000003
【００４７】
（式中、Ｒ1、Ｒ2及びＸ-は前記と同じである）
で表わされる基を介して、
式（ＩＩＩ）：
【００４８】
【化３】
2010100712.tif 000004
【００４９】
（式中、Ｒ3は水素原子、炭素数１〜２２のアルキル基、炭素数３〜８のシクロアルキル基、炭素数７〜１０のアラルキル基又は炭素数６〜１０のアリール基を示し、ｎは２又は３を示す）
で表わされる繰り返し単位からなるポリ（Ｎ−アシルアルキレンイミン）の分子鎖が結合してなるジメチルシロキサン・メチル（ポリオキシエチレン）シロキサン共重合体が望ましい。
【００５０】
前記重合体において、当該ポリ（Ｎ−アシルアルキレンイミン）の分子鎖とオルガノポリシロキサンの分子鎖との重量比は１／５０〜５０／１が好ましく、
当該共重合体の重量平均分子量が５００〜５００，０００の範囲であるところのシリコーン系高分子化合物が、二酸化炭素へ分散・溶解しやすい観点から、より好ましい。
【００５１】
例えば、式（Ｉ）中のＲ1及びＲ2がそれぞれ水素原子であり、Ｘ-がＣＨ3ＣＨ2ＳＯ4-であり、式（ＩＩＩ）中のＲ3がＣＨ2ＣＨ3であり、ｎが２であるポリ（Ｎ−プロパノイルエチレンイミン）グラフト−ジメチルシロキサン／γ−アミノプロピルメチルシロキサン共重合体が挙げられる。
【００５２】
シリコーン系高分子化合物の重量平均分子量としては、より強固に被覆する観点から、５００〜５００，０００の範囲が好ましく、１，０００〜３００，０００の範囲がより好ましい。
【００５３】
高分子化合物が、超臨界二酸化炭素又は液化二酸化炭素の存在下で、成分（Ａ）、成分（Ｂ）及び成分（Ｃ）の少なくとも一つの成分に吸着される性質を有するものである場合、超臨界二酸化炭素又は液化二酸化炭素を容器内から排出する際の高分子化合物の容器内からの漏出、高分子化合物の単体粒子の形成、及び高分子化合物の容器壁面等への析出や付着が抑制されるため、かかる性質を有する高分子化合物がより好ましい。かかる高分子化合物の具体例としては、例えば、上記ポリ（Ｎ−プロパノイルエチレンイミン）グラフト−ジメチルシロキサン／γ−アミノプロピルメチルシロキサン共重合体が挙げられる。
【００５４】
そのような性質を有する高分子化合物は、超臨界二酸化炭素又は液化二酸化炭素に溶解又は分散すると共に、成分を構成する粒子表面への吸着が始まり、しかも溶解又は分散する温度又は圧力を保持して溶解度の変化がない条件下においても、粒子の表面への吸着が進行するものと考えられる。
【００５５】
原料粉体及び高分子化合物の攪拌に用いる容器の形状や大きさには限定がなく、超臨界二酸化炭素の使用時の温度及び圧力に耐え得るものであればよい。例えば、容器の大きさとしては、内容量が１０ｍＬ〜３００Ｌのものが好ましい。さらにはバルブ等の排気機構を有していることが好ましい。超臨界二酸化炭素中で原料粉体及び高分子化合物の溶解又は分散を行うため、容器は、攪拌機構を有するものが好ましい。かかる容器の代表例としては、オートクレーブ、耐圧セル等が挙げられる。
【００５６】
高分子化合物の配合量としては、次の関係を満たすことが好ましい。即ち、内部摩擦角が２０°以上の原料粉体１００重量部に対して、高分子化合物を０．１〜２０重量部配合することが好ましく、０．３〜１５重量部配合することがより好ましく、０．５〜１０重量部配合することがさらに好ましい。複合粒子を形成させる観点から、０．１重量部以上配合することが好ましく、良好な感触を得る観点から、２０重量部以下配合することが好ましい。なお、原料粉体の表面をできるだけ均一に覆う観点から、高分子化合物は超臨界二酸化炭素に溶解していることが好ましい。
【００５７】
容器の内容量と原料粉体及び高分子化合物の量との関係としては、容器内での攪拌に支障を来たさない程度であればよい。例えば、容器の内容量１リットルに対して、これらの成分の合計量として５０〜５００ｇが好ましい。
【００５８】
充填工程においては、原料粉体に加えて、高分子化合物を容器内に充填する。後の攪拌工程において、かかる高分子化合物によって、原料粉体を構成する各成分の表面の一部又は全部が被覆されることになる。その結果、これらの各成分の構造をより強固にし、かつ複合粒子同士の凝集が抑制され、複合粒子の撥水性、感触を向上させることができる。なお、本明細書において、当該高分子化合物は原料粉体を構成しない。
【００５９】
なお、充填工程の前に、予め原料粉体を混合する工程（予備混合工程）を設けてもよい。かかる工程を設けることによって、原料粉体を構成する粒子の凝集物をより少なくすることができるため、好ましい。
【００６０】
各成分を予備混合する際には、一般に用いられている、容器回転型、固定容器型、流体運動型の混合機を用いることができる。高速流動型混合機は高いせん断力を有するので好ましい。
【００６１】
予備混合工程での混合条件としては、例えば目視にて各成分の凝集物が存在しないことが確認できる程度の条件であればよい。例えば、混合時間としては、５〜１０００分間が好ましい。また、攪拌羽根を具備する混合機を用いる場合、攪拌羽根先端の移動速度が５〜５０ｍ／ｓであることが好ましい。
【００６２】
なお、高分子化合物の添加は予備混合工程では行われず、充填工程において実施される。
【００６３】
本明細書において、原料粉体の内部摩擦角は、攪拌のための容器内に原料粉体を充填する時点で測定される内部摩擦角である。即ち、予備混合工程を設けない場合は、攪拌のための容器内に原料粉体を充填する時点の原料粉体の集合物の内部摩擦角であり、上記の予備混合工程を設ける場合は、予備混合工程を終えた時点の混合物の内部摩擦角である。
【００６４】
また、予備混合工程の有無に関わらず、内部摩擦角の測定対象は原料粉体であるので、原料粉体に高分子化合物が添加されたものは、内部摩擦角の測定対象とはならない。
【００６５】
本明細書において、原料粉体の内部摩擦角は、例えば次のように測定して得られる値である。
【００６６】
即ち、測定装置としては、粉体層せん断力測定装置（ＮＳ−Ｓ２００型：ナノシーズ社製）を用いる。
【００６７】
具体的な測定条件としては、常温で粉体１０〜１５ｇをＳＵＳ製セルに充填する。押し込み加重の設定値を４０Ｎとし、１００秒後に横摺りを開始させる。横摺り開始時の押し込み加重をセルの断面積で除した値を垂直応力σ（Ｎ／ｃｍ2）とし、横摺り後に測定されるせん断力の最大値をセルの断面積で除した値をせん断応力τ（Ｎ／ｃｍ2）とする。次に押し込み加重の設定値を６０Ｎとし、垂直応力σおよびせん断応力τを同様に測定する。さらに押し込み加重の設定値を８０Ｎとして垂直応力σおよびせん断応力τを測定する。以上の３つの条件において得られる垂直応力σを横軸に、せん断応力τを縦軸にプロットし、最小二乗法を用いて得られる近似直線の傾き（度）を内部摩擦角とする。
【００６８】
上記の充填工程に続いて、二酸化炭素を容器内に導入する工程（導入工程）を実施する。本工程で導入される二酸化炭素の状態は超臨界状態ではなく、気体又は液体であり、気体と液体の共存状態であっても良い。本工程では、充填された原料粉体及び高分子化合物（「原料」と称する）が圧密化しない条件で二酸化炭素を容器内に導入すればよい。かかる条件を達成できる具体的な態様としては、例えば次の工程が挙げられる：
(i)充填工程後及び／又は攪拌工程中に、容器内の圧力が０．７ＭＰａ／ｍｉｎ以下の割合で上昇するように導入する工程、
(ii)充填工程後及び／又は攪拌工程中に、容器の側部及び／又は底部から導入する工程、並びに
(iii)攪拌工程中に、原料との攪拌下で導入する工程、
からなる群より選択される少なくとも一つの導入工程により、二酸化炭素を導入する工程である。
【００６９】
上記導入工程前の容器内の圧力は周囲の大気圧程度であり、導入工程後の容器内の圧力は２〜７ＭＰａの範囲が好ましく、２．５〜６．５ＭＰａの範囲がより好ましく、３〜６ＭＰａの範囲がさらに好ましい。
【００７０】
なお、本工程における容器内の温度条件としては、後の工程である混合工程での条件に速やかに移行できる観点から、３０４〜３７３Ｋの範囲が好ましく、３０８〜３５３Ｋの範囲がより好ましい。
【００７１】
(i)の工程においては、比較的ゆるやかな導入速度で容器内に二酸化炭素を導入することにより、圧密化を防止することができる。本工程は、容器の上部に設けられた導入口から導入される二酸化炭素による、充填物を押さえ込む力を弱めることを意図した工程である。
【００７２】
具体的には、容器内の圧力が好ましくは０．７ＭＰａ／ｍｉｎ以下の割合で上昇するように、より好ましくは０．００５〜０．６ＭＰａ／ｍｉｎの割合で上昇するように、さらに好ましくは０．０１〜０．５ＭＰａ／ｍｉｎの割合で上昇するように、二酸化炭素を容器内に導入する。ここで、攪拌操作の効率化を図る観点から、０．０１ＭＰａ／ｍｉｎ以上の割合で圧力を上昇させることが好ましく、原料粉体等の圧密化を防止する観点から、０．７ＭＰａ／ｍｉｎ以下の割合で圧力を上昇させることが好ましい。
【００７３】
工程(i)は、充填工程後及び／又は攪拌工程中に実施することができる。あるいは、工程(i)中において二酸化炭素の導入を一時停止して容器内の原料粉体等の攪拌を行い、原料粉体等の圧密化をさらに緩和してもよく、又は工程(i)後に、容器内の原料粉体等を攪拌することにより、原料粉体等の圧密化をさらに緩和してもよい。
【００７４】
(ii)の工程においては、容器の側部及び／又は底部から二酸化炭素を容器内に導入することにより、圧密化を防止することができる。本工程は、容器の側部及び／又は底部に設けられた導入口から導入される二酸化炭素により、充填された原料粉体等を容器内で舞い上がらせることを意図した工程である。
【００７５】
なお、本工程における二酸化炭素の導入速度は、(i)の工程のそれよりも速くすることができる。具体的には、容器内の圧力が好ましくは０．００５〜５．０ＭＰａ／ｍｉｎの割合で上昇するように、より好ましくは０．０１〜３．０ＭＰａ／ｍｉｎの割合で上昇するように、二酸化炭素を容器内に導入する。ここで、攪拌操作の効率化を図る観点から、０．０１ＭＰａ／ｍｉｎ以上の割合で圧力を上昇させることが好ましく、原料粉体等の圧密化を防止する観点から、５．０ＭＰａ／ｍｉｎ以下の割合で圧力を上昇させることが好ましい。
【００７６】
工程(ii)は、充填工程後及び／又は攪拌工程中に実施することができる。あるいは、工程(i)中において二酸化炭素の導入を一時停止して容器内の原料粉体等の攪拌を行い、原料粉体等の圧密化をさらに緩和してもよく、又は工程(i)後に、容器内の原料粉体等を攪拌することにより、原料粉体等の圧密化をさらに緩和してもよい。
【００７７】
(iii)の工程においては、原料粉体の攪拌下で二酸化炭素を容器内に導入することにより、圧密化を防止することができる。本工程は、攪拌によって常に原料粉体等が動いている状態のままで二酸化炭素を導入することにより、充填物を容器内で舞い上がらせることを意図した工程である。
【００７８】
かかる工程を実施するためには、例えば磁気攪拌式攪拌羽根を具備する容器を用いて、高分子化合物及び原料粉体を充填中又は充填後に攪拌羽根を動かしながら二酸化炭素を容器内に導入すればよい。
【００７９】
なお、本工程における二酸化炭素の導入速度は、(i)の工程のそれよりも速くすることができる。具体的には、容器内の圧力が好ましくは０．０１〜５．０ＭＰａ／ｍｉｎの割合で上昇するように、より好ましくは０．０１〜３．０ＭＰａ／ｍｉｎの割合で上昇するように、二酸化炭素を容器内に導入する。
【００８０】
ここで、攪拌操作の効率化を図る観点から、０．０１ＭＰａ／ｍｉｎ以上の割合で圧力を上昇させることが好ましく、原料粉体等の圧密化を防止する観点から、５．０ＭＰａ／ｍｉｎ以下の割合で圧力を上昇させることが好ましい。
【００８１】
上記の工程(i)〜(iii)からなる群より選択される工程の少なくとも一つの工程を含む導入工程を実施することによって、原料粉体、又は原料粉体及び高分子化合物の圧密化の防止が実現できる。かかる工程(i)〜(iii)は単独で導入工程を構成してもよく、複数の工程が組み合わさって導入工程を構成してもよい。
【００８２】
なお、本明細書において、原料粉体、又は原料粉体及び高分子化合物の「圧密化」とは、容器内に充填された原料粉体等の層が圧縮され、内部摩擦が大きくなる現象をいい、簡易には、導入工程の実施前の原料粉体等の層の体積と、実施後のそれとの変化を目視にて観察し、実施後の原料粉体等の層の体積が見掛け上減少した場合を圧密化されたと判断することができる。原料粉体等が圧密化された場合、結果的に攪拌工程が実施できなくなる場合がある。
【００８３】
上記の導入工程に続いて、２ＭＰａ以上の二酸化炭素の存在下で、内部摩擦角が２０°以上の原料粉体を容器内で攪拌する工程（攪拌工程）を実施する。
【００８４】
攪拌工程における容器内の圧力としては、２ＭＰａ以上であればよく、好ましくは上記の導入工程にて設定した最終的な圧力以上の圧力であればよい。
【００８５】
導入工程にて設定した最終的な容器内の圧力から、さらに容器内の圧力を上昇させて、攪拌工程を実施してもよい。そのためには、例えば気体の二酸化炭素を加圧して、当該容器内に導入すればよい。この時、二酸化炭素の密度差が原料粉体の層の圧密化に及ぼす影響は極めて少ないと考えられるため、二酸化炭素の導入速度は特に限定されないが、例えば容器内の圧力が０．５〜１００ＭＰａ／ｍｉｎの割合で上昇する程度が好ましく、１．０〜５０ＭＰａ／ｍｉｎの割合で上昇する程度がより好ましい。
【００８６】
攪拌工程における容器内の二酸化炭素の状態としては、気体であってもよく、液体であってもよく、気体と液体の共存状態であってもよく、又は超臨界状態であってもよい。ここで、超臨界二酸化炭素とは、臨界温度(Tc)以上の温度でかつ臨界圧力(Pc)以上の圧力の状態の二酸化炭素をいう。
【００８７】
容器内での原料粉体、又は高分子化合物と原料粉体との攪拌は、例えば磁気伝達式攪拌子、又は磁気伝達式攪拌翼を回転させることにより実施することができる。
【００８８】
攪拌工程における容器内の温度としては、後の工程である混合工程での条件に速やかに移行できる観点から、３０４〜３７３Ｋの範囲が好ましく、３０８〜３５３Ｋの範囲がより好ましい。さらに攪拌工程における攪拌時間としては、圧密化した粉体層を崩壊させる観点から、０．１秒〜６００秒の範囲が好ましく、１秒〜６０秒の範囲がより好ましい。
【００８９】
このようにして、原料粉体及び高分子化合物の圧密化が生じることなく、攪拌された粉体を製造する方法が提供される。
【００９０】
このような本発明の方法によって得られる粒子は、各成分が均一に混合した状態であり、例えば目視によってその状態を確認することができる。また、製造された粒子は圧密化が生じていないので、かかる粒子を用いることで、複合粒子を効率的に製造することができる。
【００９１】
本発明の複合粒子の製造方法においては、このような粒子を、次いで超臨界二酸化炭素の存在下で、さらに混合する工程（混合工程）を実施する。
【００９２】
二酸化炭素は、一般に無毒であり、その臨界温度が３０４．２Ｋである。超臨界二酸化炭素とは、臨界温度(Tc)以上の温度でかつ臨界圧力(Pc)以上の圧力の状態の二酸化炭素をいい、臨界点近傍の超臨界二酸化炭素は、わずかな圧力変化によって密度が急変するという性質を有する。
【００９３】
より具体的には、二酸化炭素の圧力及び／又は温度を高めると、二酸化炭素の密度が急増するため、溶質がフッ素系高分子化合物及び／又はシリコーン系高分子化合物である場合、溶質の二酸化炭素に対する溶解度が急激に増加し、逆に二酸化炭素の圧力及び／又は温度を低下させると、溶質の二酸化炭素に対する溶解度を急激に低下させることができる。従って、圧力及び／又は温度の操作のみで、成分（Ａ）の板状粒子表面上への溶質の沈積、並びに溶質と二酸化炭素との分離が可能となる。
【００９４】
また、二酸化炭素中に粒子が存在し、溶質が粒子表面上に吸着される性質を有する物質である場合、温度及び／又は圧力が一定であっても溶質が二酸化炭素中に溶解又は分散した時点で、溶質が粒子表面上に吸着することになる。溶質を粒子表面に均一に存在させる観点から、二酸化炭素に溶解する溶質が好ましい。
【００９５】
超臨界二酸化炭素と、原料粉体と高分子化合物とを接触させる際の温度、及び超臨界二酸化炭素と、粒子と粒子表面上に吸着される性質を有する物質を接触させる際の温度は、接触後の超臨界二酸化炭素の除去や、減圧を効率的に行う観点から、３０８〜３７３Ｋであるのが好ましく、３１３〜３５３Ｋがより好ましい。容器内の温度を所望の温度とするには、容器に具備されたヒーターや温度調節器を適宜設定すればよい。
【００９６】
また、減圧を開始するときの超臨界二酸化炭素の初期圧力は、超臨界二酸化炭素の減圧を効率的に行う観点から、好ましくは７．２〜５０ＭＰａ、より好ましくは１０〜４０ＭＰａである。
【００９７】
攪拌工程で到達した容器内の圧力から、二酸化炭素が超臨界状態となる圧力（例えば上記初期圧力）ま
で、容器内の圧力を上昇させるためには、例えば気体の二酸化炭素を加圧して、当該容器内に導入すればよい。この時の二酸化炭素の導入速度としては、例えば容器内の圧力が０．５〜１００ＭＰａ／ｍｉｎの割合で上昇する程度が好ましく、１．０〜５０ＭＰａ／ｍｉｎの割合で上昇する程度がより好ましい。
【００９８】
また、接触の際には容器内に備えられた攪拌羽根を回転させること等により、上記各成分を攪拌することが好ましい。上記各成分を接触させる時間としては、高分子化合物を含む粉体原料を効果的に混合させる観点から、５〜５００分の範囲が好ましく、１０〜３００分の範囲がより好ましい。
【００９９】
なお、本発明において、減圧とは、超臨界二酸化炭素又は二酸化炭素の圧力を低下させることをいう。
【０１００】
上記のように、超臨界二酸化炭素を用いた場合には、比較的低温で操作を行うことができるため、操作が容易であるとともに、二酸化炭素は無毒で危険性がなくかつ安価であるので、製造コストを削減することができる。
【０１０１】
このようにして、容器内において、原料粉体及び高分子化合物（好ましくは当該原料粉体表面上に吸着される性質を有する高分子化合物）と、超臨界二酸化炭素との混合物（以下、「混合物Ａ」という）が得られる。
【０１０２】
超臨界二酸化炭素と高分子化合物との混合物は、温度、圧力等の条件によっては、透明となる場合がある。このように透明となる混合物は、凝集が少なく、形成される高分子化合物の被膜も均一となるので好ましい。
【０１０３】
次に、得られた混合物Ａから、超臨界二酸化炭素を除去する工程（除去工程）を実施する。
【０１０４】
超臨界二酸化炭素の除去は、例えば、容器内で混合物Ａを製造した後、容器に備えられている排気バルブ等を開放して二酸化炭素を排出する方法、容器内で混合物Ａを製造した後、混合物Ａを二酸化炭素とともに当該容器外に排出する方法等が挙げられる。混合物Ａから二酸化炭素を除去する際に、本発明の複合粒子が形成される。
【０１０５】
前者の方法によれば、排気バルブ等を開放した際に、容器内が減圧され、成分（Ａ）の表面に高分子化合物が析出し、成分（Ａ）の表面の一部又は全部を高分子化合物が被覆することになる。この析出の際に、成分（Ａ）の表面近傍に存在する混合物Ａの残りの成分も一緒に取り込まれ、結果的に成分（Ａ）の表面に付着する。その結果、本発明の複合粒子を、溶媒を含有しない状態で容器内で製造することができる。製造された複合粒子を容器内から取り出す際には、容器内の圧力を大気圧程度まで減圧することが好ましい。容器内の圧力が、混合物Ａが製造された時点から大気圧程度に達する時点までに要する時間は、得られる複合粒子の粒径や、高分子化合物の被覆の膜厚の制御、及び副生粒子の抑制の観点から、２秒間〜６００分間が好ましく、５秒間〜３６０分間がより好ましい。減圧する方法は特に限定されないが、減圧時の断熱膨張作用により温度低下が生じるため、二酸化炭素の臨界温度以上を維持することが好ましい。このことにより、二酸化炭素の液化を防ぎ、液体で起こりがちな毛管現象による複合粒子同士の凝集を防止することができる。
【０１０６】
また、後者の方法によれば、容器内の混合物Ａを、例えばノズル等を介して容器外に排出させる。この際、ノズル等の出口付近で瞬時に二酸化炭素を分離除去できるとともに、凝集のない複合粒子を製造することができる。容器外に混合物Ａを排出させる方法としては、混合物Ａを、ノズル等を介して噴出させる方法等が挙げられる。排出させる条件は、特に限定されないが、ノズルの流入部での温度が臨界温度以上、圧力が臨界圧力以上であることが、二酸化炭素を超臨界状態で維持する観点から好ましい。
【０１０７】
また、混合物Ａにおける成分（Ａ）〜（Ｃ）の合計含量は、特に限定されないが、混合物Ａ中での分散性を良くする観点から、混合物Ａの０．０１〜７０重量％が好ましく、０．１〜５０重量％がより好ましい。
【０１０８】
なお、高分子化合物が超臨界二酸化炭素に溶解又は分散しにくい場合には、助溶媒を超臨界二酸化炭素に混合してもよい。このことにより、高分子化合物を超臨界二酸化炭素に溶解又は分散させやすくすることができる。助溶媒の使用量としては、例えば超臨界二酸化炭素１００重量部に対して０．０１〜５０重量部が好ましく、０．０５〜４０重量部がより好ましい。
【０１０９】
助溶媒としては、極性溶媒が好ましい。極性溶媒の中では、人体にほとんど無害と考えられていることから、アルコール及び水が好ましい。アルコールとしては、メタノール、エタノール及び１−プロパノールが好ましく、中でもエタノールがより好ましい。
【０１１０】
このようにして、複合粒子を製造する本発明の方法が提供される。超臨界二酸化炭素を用いる本発明の方法は、有機溶媒や樹脂エマルジョンを使用する方法とは異なり、複合粒子同士の凝集も少なく、しかも熱処理等による脱溶媒操作を行う必要がないので、処理工程数を削減することができ、製造効率に非常に優れている。
【０１１１】
（２）本発明の複合粒子
本発明の複合粒子は、少なくとも成分（Ａ）、成分（Ｂ）及び高分子化合物で構成され、必要に応じて成分（Ｃ）等のその他の成分がさらに加わって構成される複合粒子である。即ち、本発明の複合粒子とは、高分子化合物により、他の成分（成分（Ａ）及び成分（Ｂ）、必要に応じてさらに成分（Ｃ））の一部又は全部が被覆されて一体化された粒子をいう。
【０１１２】
ここで、被覆されて一体化された粒子の構造としては、より具体的には：
成分（Ａ）の表面に、成分（Ｂ）（及び必要に応じて成分（Ｃ））が、高分子化合物を介して付着している構造；並びに
成分（Ａ）の表面に、成分（Ｂ）（及び必要に応じて成分（Ｃ））が付着し、それらの一部又は全部を高分子化合物が被覆している構造、
等が挙げられ、本明細書においてはこれらのいずれの構造でもよい。
【０１１３】
このように、本発明の複合粒子は、その表面の一部又は全部が高分子化合物によって被覆されているため、複合粒子同士の凝集が少なく、撥水性が高い。また、ぎらつきが少なく、きめ細かく、透明感が高く、素肌感に優れており、また、手に触れた感触においてざらつき感がない。そのために、本発明の複合粒子を化粧料に適用することには、利点が多い。かかる本発明の複合粒子は、本発明の製造方法によって得ることができる。
【０１１４】
得られた複合粒子の平均粒子径は、粒子としての取り扱いやすさの観点から、０．１〜１０００μｍであるのが好ましく、０．５〜５００μｍであるのがより好ましく、５〜５０μｍであるのがさらに好ましい。
【０１１５】
なお、得られた複合粒子には、適宜、粉砕、解砕等の操作を施してもよい。
【０１１６】
本発明の複合粒子は、成分（Ａ）〜（Ｃ）及び高分子化合物以外の成分を１種類以上含有していても良い。かかる成分としては、例えば、安定化剤、着色剤、紫外線防御剤等が挙げられる。これらの成分は、超臨界二酸化炭素に溶解又は分散させることにより、複合粒子に含有させることができる。
【０１１７】
（３）本発明の化粧料
本発明の化粧料は、前記のようにして得られる複合粒子を含有するものである。複合粒子は、仕上がり、感触の面で当該複合粒子の効果を発現させる観点から、化粧料の全組成中に０．０１〜９５重量％含有するのが好ましく、５〜７０重量％含有するのがより好ましい。
【０１１８】
本発明の化粧料は、複合粒子以外に、通常の化粧料に用いられる成分を含有することができる。かかる成分としては、例えば、アルミナ、シリカ、ジルコニア、酸化チタン、ゼオライト、硫酸バリウム等の無機粉体や、着色顔料、パール光沢顔料等の粉体；ポリエチレンワックス、マイクロクリスタリンワックス、セレシンワックス、ワセリン等の炭化水素類；リンゴ酸ジイソステアリル、ジカプリン酸ネオペンチルグリコール等のエステル油；キャンデリラワックス、ホホバ油、オリーブ油等の植物油脂；シクロメチコン、ジメチコン等のシリコーン油；セタノール、オレイルアルコール等の高級アルコール類；ステアリン酸、オレイン酸等の脂肪酸；グリセリン、１，３−ブタンジオール等の多価アルコール類；非イオン界面活性剤、アニオン界面活性剤、カチオン界面活性剤、両性界面活性剤等の界面活性剤；エタノール等の低級アルコール類；カーボポール等の増粘剤；メトキシケイヒ酸オクチル等の紫外線吸収剤；防腐剤、抗酸化剤、色素、保湿剤、美白剤、血行促進剤、制汗剤、殺菌剤、皮膚賦活剤等の薬効成分、香料などが挙げられる。
【０１１９】
本発明の化粧料は、例えばディスパー、ホモミキサー、コンビミックス、アジホモミキサー、ヘンシェルミキサー、レトロミキサー、ホバートミキサー、プラネタリーミキサー、ニーダー、エクストルーダー、ナウターミキサー、ロッキングミキサー等を用いて常法に従って製造することができ、例えば、ファンデーション、粉おしろい、固形おしろい、化粧下地、アイシャドー、口紅、頬紅、アイブロウ、保湿クリーム、ＵＶ防御クリーム、美白クリーム、化粧水、乳液、洗顔料、パック剤等の各種化粧料とすることができる。ファンデーション、粉おしろい、固形おしろい、化粧下地、アイシャドー、口紅、頬紅、アイブロウ等のメイクアップ化粧料として好適である。
【０１２０】
（４）本発明の粒子の製造方法
本発明の粒子の製造方法においては、最初に、例えば粒子を構成する成分として、上記の原料粉体を容器に充填する工程（充填工程）を実施する。本発明の粒子の製造方法においては、上記の高分子化合物を充填しないこと以外は、本発明の複合粒子の製造方法と同じ工程、数値範囲及びその他の諸条件を採用することができる。例えば、充填工程の前に、必要に応じて予備混合工程を実施することもできる。
【実施例】
【０１２１】
実施例１
〔予備混合工程〕
最初に次のような予備混合を行った。
酸化亜鉛〔平均粒子径約０．０１μｍ：堺化学社製〕３４０ｇ、黄酸化鉄〔平均粒子径約０．３５μｍ：チタン工業社製〕５３ｇ、酸化鉄・酸化チタン焼結物〔平均粒子径約０．２４μｍ：日興リカ社製〕４１ｇ、酸化チタン〔平均粒子径約０．３１μｍ：石原産業社製〕８０ｇ、及び酸化チタン内包シリカフレーク〔製品名ＮＴＳ３０Ｋ３ＴＡ：平均粒子径約１０μｍ：日本板硝子社製〕１３１９ｇを、内容量１０Ｌのヘンシェルミキサー〔三井鉱山社製〕にて、１０７２ｒ／ｍｉｎで５６分間かけて均質に混合した。このようにして、全体が均質に混合された予備混合粉を得た。
【０１２２】
ここで用いた酸化チタン内包シリカフレークに関して、アスペクト比は１０であった。
【０１２３】
なお、上記の粒子の粒子径、屈折率及びアスペクト比は、次のようにして測定した。
【０１２４】
粒子径：走査型電子顕微鏡写真（倍率：１０００〜２５０００倍）での短径と長径から算出された二軸平均粒径を粒子径とし、当該粒子１０個の平均値を個数平均粒径とした。
【０１２５】
屈折率：ＪＩＳ  Ｋ７１４２「プラスチックの屈折率測定方法」のうち、Ｂ法（顕微鏡を用いる液浸法（ベッケ線法））によって測定した。但し、ＪＩＳ  Ｋ７１４２で使用される浸液に代えて、島津デバイス製造社製「接触液」を使用し、浸液の温度が１５〜２０℃の条件で測定した。顕微鏡は、偏光顕微鏡「オプチフォト」（ニコン社製）を使用した。
【０１２６】
アスペクト比：走査型電子顕微鏡写真（倍率：１０００〜２５０００倍）での厚みを粒子厚みとし、上記粒子径を粒子厚みで除した値をアスペクト比とした。
【０１２７】
このようにして得られた予備混合粉について、粉体層せん断力測定装置（ＮＳ−Ｓ２００型：ナノシーズ社製）を用いてその内部摩擦角を測定した。その結果、上記予備混合粉の内部摩擦角は２９．５°であった。
【０１２８】
次いで、図１に示される構造の装置を用いて、上記の予備混合粉と高分子化合物との攪拌を超臨界状態の二酸化炭素中で実施した。
【０１２９】
〔充填工程〕
オートクレーブ１０〔内容量８Ｌ：東洋高圧社製：攪拌羽根の最大トルク２Ｎｍ〕内に、予備混合粉１２８０ｇと、シリコーン系高分子化合物〔（Ｎ−プロパノイルエチレンイミン）グラフト−ジメチルシロキサン／γ−アミノプロピルメチルシロキサン共重合体（重量平均分子量：１×１０5）〕２６ｇとを充填した。なお、上記共重合体の分子構造は、以下の式（ＩＶ）で表されるものであった。
【０１３０】
【化４】
2010100712.tif 000005
【０１３１】
（式中、ｐ：ｑ：ｒ＝２７０：０．３：０．１であり、ｘ＝１２である）
【０１３２】
充填後、ボンベ１よりフィルター２を通して二酸化炭素ガス又は液化二酸化炭素内のゴミを除去した後、クーラー５から−５℃に制御された冷媒が通液されているコンデンサー３で二酸化炭素を凝縮し、その後ポンプヘッドが冷却された昇圧ポンプ４で昇圧した。昇圧時の圧力を圧力計６ａにより測定した。なお、安全性を確保するために、圧力計６ａの下流部には、安全弁７ａを配設した。圧力の調整は保圧弁Ｖ−１で行った。
【０１３３】
バルブＶ−２を開放することで、二酸化炭素を予熱器８を通して所定の温度まで予熱し、バルブＶ−３を介して安全弁７ｂが付属するオートクレーブ１０に導入した。オートクレーブの温度は３２０Ｋとした。
【０１３４】
〔導入工程〕
上記の予備混合粉等を充填した後、オートクレーブ１０内の圧力が４ＭＰａに達するまで、０．０１５ＭＰａ／ｍｉｎの割合でその圧力が上昇するように、二酸化炭素をオートクレーブ１０内に導入した。
【０１３５】
〔攪拌工程〕
次いで、攪拌速度を２０ｒ／ｍｉｎ、攪拌時間を３０秒、オートクレーブ温度を３２０Ｋとして、オートクレーブ１０内の各成分の攪拌を行った。
【０１３６】
次いで、昇圧ポンプ４を設定して、二酸化炭素をさらに高い圧力でオートクレーブ１０内に導入した。即ち、オートクレーブ１０内の圧力が２５ＭＰａに達するまで、２．９ＭＰａ／ｍｉｎの割合でその圧力が上昇するように、二酸化炭素をオートクレーブ１０内に導入した。それと同時に、カートリッジヒーター１２を使用し、温度調節器１３によりオートクレーブ１０内の温度調節を行い、温度計１１及び圧力計６ｂにより、オートクレーブ１０内の温度及び圧力をそれぞれ３３８Ｋ及び２５ＭＰａに調節した。このようにして、オートクレーブ１０内の二酸化炭素を超臨界状態とした。
【０１３７】
〔混合工程〕
この条件下で攪拌機９の攪拌羽根を攪拌速度２７０ｒ／ｍｉｎで回転させ、０．５時間溶解・分散操作を行い、均質な混合物を得た。
【０１３８】
〔除去工程〕
次いで、排気バルブＶ−４を徐々に開放し、排気ライン１５（内径２．５ｍｍ）より排気し、１０分間で減圧を行った。この時断熱膨張作用により容器内温度が低下するが、容器内温度が３１３Ｋ以下にならないように減圧を行った。また、排気ラインの凍結を防ぐために、ヒーター１４により加熱した。また、排気ライン１５から若干漏出してくる複合粒子に関しては、バグフィルター１６で捕捉した。
【０１３９】
オートクレーブ１０内の容器圧を大気圧まで減圧した後、オートクレーブ１０内から複合粒子１７として、複合粒子Ａを得た。オートクレーブ１０内は複合化粒子１７のみであり、充填された高分子化合物は残存していなかった。複合粒子の凝集物もなかった。
【０１４０】
得られた複合粒子を、走査型電子顕微鏡を用いて倍率３０００倍で観察した。その結果、図２で示されるように板状粒子上に他の粒子が良好に分散して存在する複合粒子を確認することができた。また、目視の結果、彩度に優れた複合粒子であることが分かった。
【０１４１】
実施例２
酸化亜鉛以外は実施例１と同じ原料を用いて、次のようにして予備混合を行った。
酸化亜鉛〔製品名ＳＡ−ＺｎＯ−５１０：平均粒子径約０．０１μｍ：住友大阪セメント社製〕２７５ｇ、黄酸化鉄５５ｇ、酸化鉄・酸化チタン焼結物４３ｇ、酸化チタン８４ｇ、及び酸化チタン内包シリカフレーク１３７７ｇを、内容量１０Ｌのヘンシェルミキサーに投入し、１０７２ｒ／ｍｉｎで５５．８分間かけて均質に混合した。このようにして、全体が均質に混合された予備混合粉を得た。
【０１４２】
このようにして得られた予備混合粉について、その内部摩擦角を測定したところ、この予備混合粉の内部摩擦角は２２．４°であった。
【０１４３】
次いで、実施例１で用いたものと同じ装置を用いて、上記の予備混合粉１２８０ｇと、実施例１で用いたものと同じ高分子化合物２６ｇとの攪拌を、超臨界状態の二酸化炭素中で実施した。この時の攪拌条件については、オートクレーブ１０内の圧力が４ＭＰａに達するまでの圧力上昇の割合を０．６３ＭＰａ／ｍｉｎとしたこと以外は、実施例１と同じ条件とした。
【０１４４】
二酸化炭素を超臨界状態とした状態で０．５時間の溶解・分散操作を行った結果、均質な混合物として、複合粒子Ｂを得た。
【０１４５】
実施例３
実施例２と同じ原料を用いて、次のようにして予備混合を行った。
酸化チタン内包シリカフレーク６３．８３ｋｇと酸化亜鉛１２．７７ｋｇを、内容量３００Ｌのヘンシェルミキサーにて、９００ｒ／ｍｉｎで１２０分間かけて均質に混合した。次いで、黄酸化鉄２．５５ｋｇ、酸化鉄・酸化チタン焼結物１．９７ｋｇ、酸化チタン３．８９ｋｇを追加して、３００ｒ／ｍｉｎで１８０分間かけて均質に混合した。このようにして、全体が均質に混合された予備混合粉を得た。
【０１４６】
このようにして得られた予備混合粉について、その内部摩擦角を測定したところ、この予備混合粉の内部摩擦角は２１．４°であった。
【０１４７】
次いで、図１に示される構造の装置を用いて、上記の予備混合粉１６ｋｇと、実施例１で用いたものと同じ高分子化合物０．２６７ｋｇとの攪拌を、超臨界状態の二酸化炭素中で実施した。この時の攪拌条件については、オートクレーブ１０の内容量を１００Ｌとし、オートクレーブ１０内の圧力が４ＭＰａに達するまでの圧力上昇の割合を０．１６３ＭＰａ／ｍｉｎとしたこと以外は、実施例１と同じ条件とした。
【０１４８】
二酸化炭素を超臨界状態とした状態で１．０時間の溶解・分散操作を行った結果、均質な混合物として、複合粒子Ｃを得た。
【０１４９】
実施例４
実施例２と同じ原料を用いて、次のようにして予備混合を行った。
酸化チタン内包シリカフレーク６３．８３ｋｇと酸化亜鉛１２．７７ｋｇを、内容量３００Ｌのヘンシェルミキサーにて、９００ｒ／ｍｉｎで１２０分間かけて均質に混合した。次いで、黄酸化鉄２．５５ｋｇ、酸化鉄・酸化チタン焼結物１．９７ｋｇ、酸化チタン３．８９ｋｇを追加して、３００ｒ／ｍｉｎで１８０分間かけて均質に混合した。このようにして、全体が均質に混合された予備混合粉を得た。
【０１５０】
このようにして得られた予備混合粉について、その内部摩擦角を測定したところ、この予備混合粉の内部摩擦角は２２．９°であった。
【０１５１】
次いで、実施例３で用いたものと同じ装置を用いて、上記の予備混合粉１６ｋｇと実施例１で用いたものと同じ高分子化合物０．２６７ｋｇとの攪拌を、超臨界状態の二酸化炭素中で実施した。この時の攪拌条件については、オートクレーブ１０の内容量を１００Ｌとし、オートクレーブ１０内の圧力が４ＭＰａに達するまでの圧力上昇の割合を０．１５０ＭＰａ／ｍｉｎとしたこと以外は、実施例１と同じ条件とした。
【０１５２】
二酸化炭素を超臨界状態とした状態で１．０時間の溶解・分散操作を行った結果、均質な混合物として、複合粒子Ｄを得た。
【０１５３】
比較例１
実施例１で得られた予備混合粉を用いて、次のような条件で当該予備混合粉と高分子化合物との攪拌を試みた。
【０１５４】
即ち、実施例１で用いたものと同じ装置、上記の予備混合粉１２８０ｇ、実施例１で用いたものと同じ高分子化合物２６ｇを用いた。オートクレーブ１０内の圧力が４ＭＰａに達するまでの圧力上昇の割合を１．００ＭＰａ／ｍｉｎとしたこと以外は、実施例１と同じ条件で攪拌を試みた。
【０１５５】
オートクレーブ１０内の二酸化炭素を超臨界状態とした後、攪拌機９の攪拌羽根を回転させようとしたが、回転できなかった。そこで別途同じ操作を行い、オートクレーブ１０内の圧力が４ＭＰａに達した後の充填物を確認したところ、当該充填物は固く圧密化していた。このことから、固く圧密化した充填物のせいで、攪拌機９の攪拌羽根が回転できなかったものと判断した。
【０１５６】
比較例２
酸化亜鉛以外は実施例１と同じ原料を用いて、次のようにして予備混合を行った。
酸化亜鉛〔平均粒子径約０．０２μｍ：住友大阪セメント社製〕２７５ｇ、黄酸化鉄５５ｇ、酸化鉄・酸化チタン焼結物４３ｇ、酸化チタン８４ｇ、及び酸化チタン内包シリカフレーク１３７７ｇを、内容量１０Ｌのヘンシェルミキサーに投入し、１０７２ｒ／ｍｉｎで５５．８分間かけて均質に混合した。このようにして、全体が均質に混合された予備混合粉を得た。
【０１５７】
このようにして得られた予備混合粉について、その内部摩擦角を測定したところ、この予備混合粉の内部摩擦角は２４．３°であった。
【０１５８】
次いで、この予備混合粉を用いて、次のような条件で当該予備混合粉と高分子化合物との攪拌を試みた。
【０１５９】
即ち、実施例１で用いたものと同じ装置、上記の予備混合粉１２８０ｇ、実施例１で用いたものと同じ高分子化合物２６ｇを用いた。オートクレーブ１０内の圧力が４ＭＰａに達するまでの圧力上昇の割合を０．８３ＭＰａ／ｍｉｎとしたこと以外は、実施例１と同じ条件で攪拌を試みた。
【０１６０】
オートクレーブ１０内の二酸化炭素を超臨界状態とした後、攪拌機９の攪拌羽根を回転させようとしたが、回転できなかった。そこで別途同じ操作を行い、オートクレーブ１０内の圧力が４ＭＰａに達した後の充填物を確認したところ、当該充填物は固く圧密化していた。このことから、固く圧密化した充填物のせいで、攪拌機９の攪拌羽根が回転できなかったものと判断した。
【０１６１】
比較例３
微粒子酸化チタン〔平均粒子径約１０μｍ：テイカ社製〕２７５ｇ、黄酸化鉄５５ｇ、酸化鉄・酸化チタン焼結物４３ｇ、酸化チタン８４ｇ、及び合成マイカ〔製品名ＰＤＭ１０−Ｌ：平均粒子径約１０μｍ、アスペクト比６０：トピー工業社製〕１３７６ｇを、内容量１０Ｌのヘンシェルミキサーにて、２１３０ｒ／ｍｉｎで５１分間かけて均質に混合した。このようにして、全体が均質に混合された予備混合粉を得た。
【０１６２】
このようにして得られた予備混合粉について、その内部摩擦角を測定したところ、この予備混合粉の内部摩擦角は１９．３°であった。
【０１６３】
次いで、実施例１で用いたものと同じ装置を用いて、上記の予備混合粉１２８０ｇと実施例１で用いたものと同じ高分子化合物２６ｇとの攪拌を、超臨界状態の二酸化炭素中で実施した。この時の攪拌条件については、オートクレーブ１０内の圧力が４ＭＰａに達するまでの圧力上昇の割合を２．５６ＭＰａ／ｍｉｎとしたこと以外は、実施例１と同じ条件とした。
【０１６４】
二酸化炭素を超臨界状態とした状態で０．５時間の溶解・分散操作を行った結果、均質な混合物を得た。
【０１６５】
上記のように、内部摩擦角が２０°以上の予備混合粉（原料粉体）を用いた場合、容器内の充填物はより圧密化されやすい傾向にあることが分かった。オートクレーブ内に予備混合粉を充填後、当該オートクレーブ内に二酸化炭素を導入する際に、圧密化が生じれば、その後の超臨界状態での二酸化炭素中での攪拌に支障を来たし、実質的に攪拌を実施することができないことが分かった。
【０１６６】
実施例に示されるように、内部摩擦角が２０°以上の予備混合粉であっても、二酸化炭素を緩やかに導入する、具体的にはオートクレーブ内の圧力上昇の割合を０．７ＭＰａ／ｍｉｎ以下となるように二酸化炭素を導入することによって、予備混合粉の攪拌を実施できることが分かった。
【０１６７】
一方比較例３に示されるように、内部摩擦角が２０°未満の予備混合粉では、二酸化炭素の導入速度が高くても攪拌に影響しないことが分かった。
【０１６８】
実施例５
表１に示す組成のパウダーファンデーションを製造した。
【０１６９】
（製法）
成分（１）〜（１１）を混合し、粉砕機にて粉砕した。これを高速ブレンダーに移し、成分（１２）〜（１７）を８０℃に混合溶解したものを加えて均一混合した。再び粉砕してふるいを通し、これを金皿に圧縮成型して、パウダーファンデーションを得た。得られたファンデーションの使用感は非常に優れていた。
【０１７０】
【表１】
2010100712.tif 000006
【図面の簡単な説明】
【０１７１】
【図１】実施例等で用いた装置の一実施態様を示す概略説明図である。
【図２】実施例１で得られた複合粒子の走査顕微鏡写真（倍率３０００倍）を示す図である。
【符号の説明】
【０１７２】
１  ボンベ
２  フィルター
３  コンデンサー
４  昇圧ポンプ
５  クーラー
６a  圧力計
６b  圧力計
７a  安全弁
７b  安全弁
８  予熱器
９  攪拌機
１０  オートクレーブ
１１  温度計
１２  カートリッジヒーター
１３  温度調節器
１４  ヒーター
１５  排気ライン
１６  バグフィルター
１７  複合粒子
Ｖ−１  保圧弁
Ｖ−２  バルブ
Ｖ−３  バルブ
Ｖ−４  排気バルブ
【図１】
2010100712.tif 000007
【図２】
2010100712.tif 000008